(57)【特許請求の範囲】
【請求項１】
ポリプロピレン製マルチフィラメントを経緯糸に用いた織編布の両面に、
Ａ）ポリプロピレンを含有しＪＩＳＫ６７５８により測定した曲げ弾性率が８００ＭＰａ以下であるエチレン−プロピレン共重合体ゴム                ５０〜８９重量％、
Ｂ）高圧ラジカル重合法によるエチレン−ビニルエステル共重合体またはエチレン−α，β−不飽和カルボン酸エステル共重合体                        １０〜４０重量％
および
Ｃ）難燃剤                                                  １〜１０重量％
からなる樹脂組成物層を積層してなる防炎性工事用シート。
【請求項２】
ポリプロピレン製マルチフィラメントを経緯糸に用いた織編布の両面に、
Ａ）ＪＩＳＫ６７５８により測定した曲げ弾性率が８００ＭＰａ以下である軟質系重合体                                                          ５０〜８９重量％、
Ｂ）高圧ラジカル重合法によるエチレン−ビニルエステル共重合体またはエチレン−α，β−不飽和カルボン酸エステル共重合体                      １０〜４０重量％
および
Ｃ）難燃剤                                                  １〜１０重量％
からなり、該軟質系重合体が、
ａ）８０より大きいアイソタクチック指数を有する結晶性プロピレン系重合体
１０〜５０重量部、
ｂ）室温のキシレンに不溶性のエチレン含有共重合体画分
５〜２０重量部
および
ｃ）エチレンとα−オレフィンと場合によって小割合のジエンとの共重合体画分（該
画分はエチレン４０重量％未満を含有し、室温のキシレンに可溶性である）
４０〜８０重量部
を含み、（ｂ）画分と（ｃ）画分との和の重量％が５０％〜９０％であり且つ（ｂ）／（ｃ）の重量比が０．４未満である重合体組成物である樹脂組成物層を積層してなる防炎性工事用シート。
【発明の詳細な説明】
【０００１】
【発明の属する技術分野】
本発明は、防炎性工事用シートに関する。
防炎性工事用シートは、ビル、家屋建設等の建築工事現場において、工事現場からボルトその他の工事用資材が落下するのを防止して通行人の安全を確保するために足場など仮設構造物の外側構面にとりつけられたり、あるいは建築材料が風雨に晒されて損傷するのを防止したり、溶接の火花等から遮蔽したりするために建築材料や建設機器等を被覆するなどの用途に使用されるシートである。
これらは通常易燃性である熱可塑性樹脂製のシートが多用されており、溶接の火花等により燃え広がる危険性がある。そのために、ＪＩＳＡ８９５２「建築工事用シート」の付属書表１に防炎性規格が規定されており、これに合格するように種々の難燃化処理が施されているのが通例である。
【０００２】
【従来の技術】
従来、防炎性工事用シートはポリエステルやナイロンなどのフィラメント糸を用いた織編布にポリ塩化ビニルフィルムを積層したシートが一般的に用いられている。
その利点は、織編布の強力が十分であるうえに柔軟性があり、ポリ塩化ビニル層により防炎性が付与されているものであり、かつ高周波ウエルダによる接合が可能である点などであるが、欠点として、積層されるポリ塩化ビニルは燃焼時に有毒ガスが発生するという問題や、可塑剤がブリードすることによる汚れや臭い等の問題があるとともに、重量が大きく高所における展張作業などでは取り扱いが困難であった。また、ポリ塩化ビニルは低温時には硬化し取り扱いが困難であるとともに脆くなり強力が低下するという問題もあった。
【０００３】
このような問題を解決するために、近年、フィラメント成形性にすぐれ、有毒ガスの発生の恐れのないポリオレフィンフィラメントからなる織編布にポリオレフィンフィルムを積層した防炎性工事用シートが試みられている。
しかしながら、織編布の経緯糸としてポリオレフィンモノフィラメントを使用したものは、モノフィラメントの有する剛性のために柔軟性が劣り、折り畳みも困難であり、またポリオレフィンフィルムを積層したシートは柔軟性が不十分で防炎性工事用シートとして工事現場の展張作業等において取り扱い性がよくないという不都合がある。さらに高周波ウエルダによる接合も不可能であるという問題もあった。
【０００４】
【発明が解決しようとする課題】
本発明は上記事情に鑑み、軽量、高強力かつ柔軟性があり、高周波ウエルダによる接合が可能な防炎性工事用シートを提供することを目的とする。
【０００５】
【課題を解決するための手段】
本発明は、ポリプロピレン製のマルチフィラメントを経緯糸に用いた織編布の両面に、Ａ）ＪＩＳＫ６７５８により測定した曲げ弾性率が８００ＭＰａ以下である特定の軟質オレフィン系重合体５０〜８９重量％、Ｂ）高圧ラジカル重合法による特定のエチレン共重合体１０〜４０重量％およびＣ）難燃剤１〜１０重量％からなる樹脂組成物層を積層してなる防炎性工事用シートである。
【０００６】
【発明の実施の形態】
以下、本発明を詳細に説明する。
本発明のポリプロピレン製のマルチフィラメントに使用するポリプロピレンとしては高結晶性で延伸効果の高いポリプロピレンであることが好ましく、具体的には、プロピレン単独重合体、プロピレン−エチレンブロック共重合体、プロピレン−エチレンランダム共重合体などが挙げられる。これらのうちでも、成形性にすぐれ、高強力のポリプロピレン単独重合体が好ましく、特にアイソタクチックペンタッド分率が０．９５以上である高結晶性ポリプロピレンが好適である。これらのポリプロピレンは１種単独で用いても、２種以上を組合せて用いても差し支えない。
【０００７】
上記ポリプロピレン製のマルチフィラメントの製造方法としては、特に限定されるものではなく公知のマルチフィラメントの製造方法が適宜採用される。マルチフィラメントの繊度は１００〜１５００デニール（以下、ｄと称す）が好ましく、３００〜８００ｄがより好ましい。
【０００８】
ついで、上記ポリプロピレン製のマルチフィラメントを経緯糸として用いて織編成して織編布を形成する。織編組織はとくに限定されるものではなく、織布としては平織、もじり織、からみ織等の種々の織布が挙げられ、編布としては、横編み、縦編みいずれでもよく、具体的にはトリコット編、ミラニーズ編、ラッセル編等が挙げられる。
【０００９】
本発明のＡ）成分は、ＪＩＳＫ６７５８により測定した曲げ弾性率が８００ＭＰａ以下である軟質オレフィン系重合体であり、その典型例はいわゆるＥＰＲと称するエチレン−プロピレン共重合体ゴムであるが、特にａ）８０より大きいアイソタクチック指数を有する結晶性プロピレン系重合体１０〜５０重量部、ｂ）室温のキシレンに不溶性のエチレン含有共重合体画分５〜２０重量部およびｃ）エチレンとα−オレフィンと場合によって小割合のジエンとの共重合体画分（該画分はエチレン４０重量％未満を含有し、室温のキシレンに可溶性である）４０〜８０重量部を含み、（ｂ）画分と（ｃ）画分との和の重量％が５０％〜９０％であり且つ（ｂ）／（ｃ）の重量比が０．４未満である重合体組成物が好ましい。
【００１０】
ａ）成分の結晶性プロピレン系重合体としてはプロピレンの単独重合体又はプロピレンとエチレン又はプロピレン以外のα−オレフィン（特に炭素数４〜１０のものが好ましい）との共重合体でプロピレン含有量がモノマー換算で８５重量％以上のものが挙げられる。
ｃ）成分の共重合体を構成するα−オレフィンとしても上記と同様の炭素数４〜１０のものが好ましい。
【００１１】
これらの重合体組成物は、特開平６−２５３６７号公報、特開平６−２５４３９号公報などに記載されている方法により、エチレン、プロピレンおよび必要に応じてジエンを多段重合により共重合させて得ることができる。
【００１２】
Ａ）成分の軟質オレフィン系重合体は、ＪＩＳＫ６７５８により測定した曲げ弾性率が８００ＭＰａ以下であること、特に５００ＭＰａ以下であることが好ましい。曲げ弾性率が８００ＭＰａ以上では得られる防炎性工事用シートの柔軟性が不十分で、十分な改良効果が得られない。
【００１３】
Ａ）成分の軟質オレフィン系重合体には、本発明の趣旨を逸脱しない範囲で、ポリプロピレン、プロピレン−エチレンブロック共重合体、プロピレン−エチレンランダム共重合体、シンジオタクチックポリプロピレンなどを併用することができる。
【００１４】
上記Ａ）成分のＭＦＲは１〜３０ｇ／１０ｍｉｎ．、好ましくは５〜２０ｇ／１０ｍｉｎ．の範囲から選択するのがよい。ＭＦＲが１ｇ／１０ｍｉｎ．未満では流動性が悪くなり、３０ｇ／１０ｍｉｎ．を越えると引張強度などの低下が起こり望ましくない。
【００１５】
上記Ａ）成分の配合割合は樹脂組成物に対して５０〜８９重量％、好ましくは６０〜８０重量％である。配合割合が５０重量％未満では柔軟性及び接着性が劣り好ましくなく、８９重量％を越えると後述する高周波ウエルダによる接合が不十分となり好ましくない。
【００１６】
本発明におけるＢ）成分は、高圧ラジカル重合法によるエチレン−ビニルエステル共重合体、エチレン−α，β−不飽和カルボン酸アルキルエステル共重合体等である。
【００１７】
上記エチレン−ビニルエステル共重合体とは、高圧ラジカル重合法で製造されるエチレンを主成分とする、酢酸ビニル、プロピオン酸ビニル、ラウリル酸ビニル、ステアリン酸ビニルなどのビニルエステル単量体との共重合体である。これらの中でも特に好ましいものとしては、エチレン−酢酸ビニル共重合体を挙げることができる。エチレン共重合体中のビニルエステル単量体の含有量は０．５〜５０重量％、好ましくは１０〜３０重量％である。ビニルエステル単量体の含有量が０．５重量％未満では高周波ウエルダによる接合が不十分となり、かつ防炎性工事用シートの柔軟性が劣り好ましくなく、５０重量％以上を含有する共重合体はブロッキングが発生し好ましくない。
【００１８】
上記エチレン−α，β−不飽和カルボン酸アルキルエステル共重合体とは、高圧ラジカル重合法で製造されるエチレンとα，β−不飽和カルボン酸アルキルエステルとの共重合体で、好ましくはエチレン−メタクリル酸エチル共重合体、エチレン−アクリル酸エチル共重合体等を挙げることができる。エチレン共重合体中のα，β−不飽和カルボン酸アルキルエステルの含有量は０．５〜５０重量％、好ましくは１０〜３０重量％である。α，β−不飽和カルボン酸アルキルエステルの含有量が０．５重量％未満では高周波ウエルダによる接合が不十分となり、かつ防炎性工事用シートの柔軟性が劣り好ましくなく、５０重量％以上を含有する共重合体はブロッキングが発生し好ましくない。
【００１９】
上記高圧ラジカル重合法によるエチレン共重合体のＭＦＲは０．１〜２０ｇ／１０ｍｉｎ．、このましくは０．５〜１０ｇ／１０ｍｉｎ．の範囲から選択するのがよい。
ＭＦＲが０．１ｇ／１０ｍｉｎ．未満では樹脂組成物の流動性が悪くなり、２０ｇ／１０ｍｉｎ．を越えると引張強度などの低下が起こり望ましくない。
【００２０】
上記高圧ラジカル重合法によるエチレン共重合体の配合割合は、樹脂組成物に対して１０〜４０重量％である。配合割合が１０重量％未満では高周波ウエルダによる接合が不十分となり好ましくなく、４０重量％を越えると前記軟質プロピレン系重合体の配合割合が低下し、織編布と樹脂組成物層との接着性が劣り好ましくない。
【００２１】
本発明におけるＣ）成分は難燃剤であり、ハロゲン系、リン系、無機系等公知の難燃剤が適宜用いられるが、高温での加工性、難燃効果に優れ、低廉であるものとしてハロゲン系難燃剤が好ましく、とりわけ臭素系難燃剤が好ましい。
【００２２】
臭素系難燃剤としては、テトラブロムビスフェノールＡ、デカブロムジフエニルオキサイド、オクタブロモジフェニルオキサイド、ビスジブロモプロピルエーテルテトラブロモビスフェノールＳ等の芳香族系臭素系難燃剤、ヘキサブロムシクロドデカン、ジブロモエチルジブロモシクロヘキサン等の脂環族系臭素系難燃剤、ペンタブロモジフエニルオキサイド、テトラブロモジフエニルオキサイド等の液状臭素系難燃剤が挙げられる。
これらは単独或いは２種以上の混合物としても用いられる。
【００２３】
上記臭素系難燃剤の配合割合は、樹脂組成物に対して１〜１０重量％、好ましくは２〜８重量％である。配合割合が１重量％未満では難燃性が不十分となり、１０重量％を越えると難燃性の効果はそれ以上向上せず経済的でない。
【００２４】
上記臭素系難燃剤に対して、難燃助剤として三酸化アンチモンを併用するのが難燃化効果を向上させる点で好ましい。臭素系難燃剤と三酸化アンチモンの配合比は特に限定されるものではないが、２：１〜３：１が好ましい。
【００２５】
本発明においては、前記ポリプロピレン製のマルチフィラメントを経緯糸に用いた織編布の両面に前記Ａ）〜Ｃ）成分からなる樹脂組成物層を積層して防炎性工事用シートが形成される。
【００２６】
織編布の両面に上記樹脂組成物層を積層する方法としては、押出ラミネーション法が好ましく用いられる。
押出ラミネーション法により設けられる層の厚みは、片面３０〜１５０μｍが好ましく、５０〜１００μｍがより好ましい。３０μｍ未満では後加工における溶着強度が不十分となり、１５０μｍを超えると柔軟性が失われるので好ましくない。
【００２７】
本発明に用いられる樹脂組成物には、本発明の趣旨を逸脱しない範囲において、酸化防止剤、紫外線吸収剤、光安定剤、分散剤、滑剤、帯電防止剤、顔料、無機充填剤、架橋剤、発泡剤、核剤等の通常用いられる添加剤を配合してもよい。
【００２８】
本発明の防炎性工事用シートの目付け量は、好ましくは８０〜３００ｇ／ｍ2 、さらに好ましくは１００〜２５０ｇ／ｍ2 である。
【００２９】
上記のようにして形成した積層体を所定寸法に裁断し、高周波ウエルダにより接合および周縁の折り返し加工等を行い、次いで鳩目を打設するなどによって本発明の防炎性工事用シートを形成することができる。
このようにして得られた防炎性工事用シートは、ＪＩＳＡ８９５２に規定する防炎性規格に合格する性能を有しているものが好ましい。
【００３０】
【実施例】
実施例１：
ポリプロピレン（ＭＦＲ＝２０ｇ／１０ｍｉｎ．、密度＝０．９０ｇ／ｃｍ3 、Ｔｍ＝１５８．０℃）に対して光安定剤としてビス（２，２，６，６−テトラメチル−４−ピペリジル）セバケート１重量％配合した組成物を用いて、総繊度６８０ｄ／１２０ｆのマルチフィラメントを形成した。
こうして得られたポリプロピレンマルチフィラメントを経緯糸に用いて、打込密度２０×２０本／インチの平織の織布を得た。織布の目付け量は約１２０ｇ／ｍ2 であった。
また、積層用樹脂組成物を以下のように用意した。
すなわち、Ａ）成分として、ポリプロピレン（ＭＦＲ＝９．０ｇ／１０ｍｉｎ．、アイソタクチック指数＝９２）４０重量部と、エチレン−プロピレン共重合体ゴム（ムーニー粘度（ＭＬ1+4 、１００℃）＝９０、プロピレン含有量＝２７重量％）６０重量部との混合物（ＪＩＳＫ６７５８により測定した曲げ弾性率が１４０ＭＰａ）６７重量％と、Ｂ）成分として、高圧ラジカル重合法によるエチレン−酢酸ビニル共重合体（酢酸ビニル含有量２０重量％）３０重量％と、Ｃ）成分として、ビスジブロモプロピルエーテルテトラブロモビスフェノールＳ３：デカブロムジフェニルオキサイド３：三酸化アンチモン２の比率で配合した難燃剤３重量％とからなるポリオレフィン系樹脂組成物１００重量部に対して、光安定剤としてビス（２，２，６，６−テトラメチル−４−ピペリジル）セバケート１重量部および白色顔料１．６重量部を配合した。
ついで、先に形成した織布の両面に、上記樹脂組成物を用いて押出ラミネーション法により厚さ５０μｍで積層し、ラミネートシートを形成した。
こうして得たラミネートシートを、高周波ウエルダを用いて周縁を縁加工して１．８×５．１ｍの防炎性工事用シートを得た。
得られた防炎性工事用シートは、ＪＩＳＬ１０９６（カンチレバー法）による剛軟度測定値は６４ｍｍで、折り畳み可能な柔軟性を有しており取り扱い性は良好であった。
また、防炎性工事用シートの引張最大点荷重は、縦方向１２２ｋｇｆ／３ｃｍ、横方向１１４ｋｇｆ／３ｃｍ、最大伸度は、縦方向２３．４％、横方向３６．８％であった。この値は、ＪＩＳＬ１０９１の建築工事用シート２類規格に合格するものである。
難燃性試験では接炎回数は５回で、ＪＩＳＡ８９５２の防炎性規格に合格している。
【００３１】
実施例２：
ポリプロピレン（ＭＦＲ＝２０ｇ／１０ｍｉｎ．、密度＝０．９０ｇ／ｃｍ３、Ｔｍ＝１５８．０℃）に対して光安定剤としてビス（２，２，６，６−テトラメチル−４−ピペリジル）セバケート１重量％配合した組成物を用いて、総繊度６８０ｄ／１２０ｆのマルチフィラメントを形成した。
こうして得られたポリプロピレンマルチフィラメントを経緯糸に用いて、打込密度２０×２０本／インチの平織の織布を得た。織布の目付け量は約１２０ｇ／ｍ２であった。
また、積層用樹脂組成物を以下のように用意した。
Ａ）成分の軟質オレフィン系重合体をプロピレンとエチレンとの二段重合法により製造した。生成重合体組成物の第一段生成物はエチレン含有量３．０重量％、キシレン可溶分（ＳＡ）９．４重量％であり、第二段生成物は二元共重合体（ｂ＋ｃ）（全体の７０重量％）であり、キシレン可溶分（ＳＦ）６３．４重量％、画分（ｂ）９．４５重量％、画分（ｃ）６０．５５重量％であった。
このＡ）成分（ＭＦＲ＝１０ｇ／１０ｍｉｎ．、密度＝０．８９ｇ／ｃｍ３、ＪＩＳＫ６７５８により測定した曲げ弾性率が１３０ＭＰａ）６７重量％と、Ｂ）成分として、エチレン−酢酸ビニル共重合体（酢酸ビニル含有量２０重量％）３０重量％と、Ｃ）成分として、ビスジブロモプロピルエーテルテトラブロモビスフェノールＳ３：デカブロムジフェニルオキサイド３：三酸化アンチモン２の比率で配合した難燃剤３重量％とからなるポリオレフィン系樹脂組成物１００重量部に対して、光安定剤としてビス（２，２，６，６−テトラメチル−４−ピペリジル）セバケート１重量部および白色顔料１．６重量部を配合した。
ついで、先に形成した織布の両面に、上記樹脂組成物を用いて押出ラミネーション法により厚さ５０μｍで積層し、ラミネートシートを形成した。
こうして得たラミネートシートを、高周波ウエルダを用いて周縁を縁加工して１．８×５．１ｍの防炎性工事用シートを得た。
得られた防炎性工事用シートは、剛軟度測定値は６０ｍｍで、折り畳み可能な柔軟性を有しており取り扱い性は良好であった。
また、防炎性工事用シートの引張最大点荷重は、縦方向１２５ｋｇｆ／３ｃｍ、横方向１１８ｋｇｆ／３ｃｍ、最大伸度は、縦方向２２．６％、横方向３６．５％であった。この値は、ＪＩＳＬ１０９１の建築工事用シート２類規格に合格するものである。
難燃性試験では接炎回数は５回で、ＪＩＳＡ８９５２の防炎性規格に合格している。
【００３２】
比較例１：
Ａ）成分として、プロピレン−エチレンランダム共重合体（ＭＦＲ＝１８．０ｇ／１０ｍｉｎ．、エチレン含有量＝６．０重量％、ＪＩＳＫ６７５８により測定した曲げ弾性率が８５０ＭＰａ）１００重量％を用いた以外は実施例１と同様にして防炎性工事用シートを得た。
得られた防炎性工事用シートは剛軟度測定値が１０４ｍｍで柔軟性に欠けるものだった。
【００３３】
【発明の効果】
以上説明したように、本発明の防炎性工事用シートは、ポリプロピレン製のマルチフィラメントからなる織布の両面に、特定のプロピレン系重合体組成物に難燃剤を配合した樹脂層を積層してシートを形成したものであり、織編布と積層樹脂層との剥離強力にすぐれ、軽量、高強力かつ柔軟性があり、高周波ウエルダによる接合も可能である。さらに、従来から用いられる塩化ビニル樹脂被覆タイプに比較して耐寒性や防汚性も良好である。